(57)【特許請求の範囲】
【請求項１】
側鎖に水酸基およびエポキシ基を有するアクリル樹脂（Ａ）と一分子中に、アルコキシシラン基とイミダゾール基を有するイミダゾール化合物（Ｂ）とを含有する塗料組成物であって、アクリル樹脂（Ａ）の溶解性パラメーター（ｓｐ）が、８．２〜９．８、水酸基価が、５〜１２０ｍｇＫＯＨ、エポキシ当量が、２００〜８０００、数平均分子量（Ｍｎ）が、２０００〜１０００００である塗料組成物。
【請求項２】
塗料組成物がさらに、一分子中にエポキシ基とアルコキシシラン基を有するシラン化合物を含有するものである請求項１記載の塗料組成物。
【請求項３】
請求項１または２に記載の塗料組成物を被塗物に塗布してなる塗装物品。
【請求項４】
被塗物が、マグネシウム合金、またはガラス繊維および／または炭素繊維で強化されたプラスチックである請求項３記載の塗装物品。
【発明の詳細な説明】
【０００１】
【発明の属する技術分野】
本発明は、種々被塗物に対する密着性、耐食性および傷つき性等に優れた性能を発揮する塗料組成物、および、本塗料組成物により塗装された塗装物品に関するものである。
【０００２】
【従来の技術】
塗料、塗装の役割、機能は、被塗物に対する付着性（密着性）、腐食あるいは傷等からの被塗物の保護および美観の向上等であり、これらを達成するために塗料および被塗物の改善がなされつつある。
【０００３】
しかしながら、多様化指向の社会情勢の中、種々変化、変遷する被塗物に対し十分に対応し追随しているとは言い難く、これらを全て満足し得る塗料、塗装方法、塗装製品は得られていないのが現状である。
【０００４】
一例を挙げると、環境負荷低減が最重要課題とされ、かつデジタル革命が急速に進展している昨今、情報関連機器（例えば、携帯電話、モバイルパソコン、デジタルビデオカメラ、パソコン等）に使用される成形物の軽量化、小型化、博肉化あるいはリサイクル化を受け、これらに適用される素材は、マグネシウム合金、チタン合金、ガラスおよび／または炭素繊維で強化されたプラスチック類等の塗料設計の立場からみた場合、難接着性といわれる素材が多用されている。これらの比較的新規な素材に十分な密着性を有し、腐食、傷あるいは摩耗等から被塗物を保護し、美観の向上を達成する塗料や塗装方法はまだ見出されていないのが現状である。
【０００５】
【発明が解決しようとする課題】
本発明は、上記課題を解決するためになされたものである。すなわち、本発明の目的は、密着性、耐食性および傷つき性等に優れた性能を発揮する新規な塗料組成物と塗装方法を提供し、さらに本塗料組成物により塗装された塗装物品を提供することにある。
【０００６】
本発明は、上記課題を解決するためになされたものであり、本発明の塗料組成物は、側鎖に水酸基およびエポキシ基を有する特定のアクリル樹脂（Ａ）と一分子中に、アルコキシシラン基とイミダゾール基を有するイミダゾール化合物（Ｂ）とを含有する塗料組成物である。
【０００７】
本発明の塗料組成物においては、アクリル樹脂の溶解性パラメーター（ｓｐ）が８．２〜９．８である。また、塗料組成物がさらに、一分子中にエポキシ基とアルコキシシラン基を有するシラン化合物を含有することが好ましい態様として含まれる。
【０００８】
本発明の塗料組成物は、側鎖に水酸基およびエポキシ基を有するアクリル樹脂（Ａ）と一分子中に、アルコキシシラン基とイミダゾール基を有するイミダゾール化合物（Ｂ）とを含有する塗料組成物である。
【０００９】
本発明は、側鎖に水酸基およびエポキシ基を有する特定のアクリル樹脂と、特定のイミダゾール化合物を含有し、好ましい特定の被塗物に適用することにより、より顕著な効果と優れた特徴を発揮する。
【００１０】
本発明で用いられる側鎖に水酸基およびエポキシ基を有するアクリル樹脂（Ａ）は、水酸基含有不飽和単量体およびエポキシ基含有不飽和単量体、必要であればその他の不飽和単量体とをラジカル共重合することにより製造することができる。側鎖に水酸基およびエポキシ基を有するアクリル樹脂の製造方法は、ラジカル共重合であれば、溶液重合、乳化重合、懸濁重合、塊状重合、その他のいずれであってもよい。また、アクリル樹脂（Ａ）の性状は、溶液状、スラリー状、乳濁状、塊状（固形状）のいずれであってもよい。
【００１１】
次に、溶液重合で製造する場合の例をとり、その製造方法の一例を示す。
【００１２】
トルエン、キシレン、酢酸ブチル、メチルイソブチルケトン、ブチルアルコールまたはγ−ブチルラクトン等の有機溶剤中で、水酸基含有不飽和単量体とエポキシ基含有不飽和単量体、必要であればその他の不飽和単量体を、α，α´−アゾビスイソブチロニトリルや過酸化ベンゾイルなどの重合開始剤を用い、重合温度３０〜２００℃でラジカル共重合を行なうことにより側鎖に水酸基およびエポキシ基を有するアクリル樹脂を製造することができる。この際、ｎ−ドデシルメルカプタン等の重合度調節剤を用い分子量調節することもできる。
【００１３】
水酸基含有不飽和単量体としては、アクリル酸２−ヒドロキシエチル、アクリル酸２−ヒドロキシプロピル、アクリル酸４−ヒドロキシブチル、シクロヘキサンジメタノールのモノアクリレート、メタクリル酸２−ヒドロキシエチル、メタクリル酸２−ヒドロキシプロピル、メタクリル酸４−ヒドロキシブチル、シクロヘキサンジメタノールのモノメタクリレート、ポリエチレングリコールモノ（メタ）クリレート、ポリプロピレングリコールモノ（メタ）クリレート、ポリテトラメチレングリコールモノ（メタ）クリレート等の一分子中に水酸基とラジカル重合性不飽和結合を有するものを例示することができる。該水酸基含有不飽和単量体は、単独でももしくは２種類以上の混合物であってもよい。
【００１４】
水酸基含有不飽和単量体は、アクリル樹脂（Ａ）の水酸基価が５〜１２０ｍｇＫＯＨとなるように共重合される。アクリル樹脂（Ａ）の水酸基価は、好ましくは２０〜８０ｍｇＫＯＨとなるように共重合される。
【００１５】
また、エポキシ基含有不飽和単量体としては、メタクリル酸グリシジル、アクリル酸グリシジル、メタクリル酸メチルグリシジル、３，４−エポキシシクロヘキシルメチルメタクリレート等の一分子中にエポキシ基とラジカル重合性不飽和結合を有するものを例示することができる。該エポキシ基含有不飽和単量体は、単独でももしくは２種類以上の混合物であってもよい。
【００１６】
エポキシ基含有不飽和単量体含有不飽和単量体は、アクリル樹脂（Ａ）のエポキシ当量が２００〜８０００となるように共重合される。アクリル樹脂（Ａ）のエポキシ当量は、好ましくは４５０〜３５００となるように共重合される。
【００１７】
その他の不飽和単量体としては、アクリル酸メチル、アクリル酸エチル、アクリル酸ブチル、アクリル酸シクロヘキシル、アクリル酸２−エチルヘキシル、アクリル酸ラウリル、アクリル酸イソボルニル、アクリル酸ステアリル、メタクリル酸メチル、メタクリル酸エチル、メタクリル酸ブチル、メタクリル酸シクロヘキシル、メタクリル酸２−エチルヘキシル、メタクリル酸ラウリル、メタクリル酸イソボルニル、メタクリル酸ステアリル、トリフルオロエチルメタクリレート等のアルキル基の炭素原子数が１〜２４個の（メタ）アクリル酸（フルオロ）アルキルエステル、２−〔２´−ヒドロキシ−５´−（メタクリロオキシメチル）フェニル〕−２Ｈ−ベンゾトリアゾール２−〔２´−ヒドロキシ−５´−（メタクリロオキシエチル）フェニル〕−２Ｈ−ベンゾトリアゾール等の紫外線吸収性不飽和単量体（Ｒ−ＵＶＡ）、４−アクリロイルオキシ−２，２，６，６−テトラメチルピペリジン、４−メタクリロイルオキシ−２，２，６，６−テトラメチルピペリジン、４−アクリロイルアミノ−２，２，６，６−テトラメチルピペリジン、４−メタクリロイルアミノ−２，２，６，６−テトラメチルピペリジンなどの光安定性不飽和単量体（Ｒ−ＨＡＬＳ）、Ｎ−ブトキシメチルアクリルアミド、アクリルアミド、ダイアセトンアクリルアミド、ｎ−メチロールアクリルアミド等のアミド基含有不飽和単量体、３−メタクリロキシプロピルトリメトキシラン、３−メタクリロキシプロピルトリエトキシシラン等の反応性シリル基含有不飽和単量体、スチレン、酢酸ビニル、ビニルトルエンなどのビニル基含有不飽和単量体、およびポリメタクリル酸メチルマクロマー、ポリスチレンマクロマー等のポリマー末端にビニル性不飽和二重結合を有するマクロモノマー（これらのマクロモノマーはポリマー鎖中に水酸基、アルコキシシラン基、エポキシ基等の官能基を有していてもよい）等を例示することができる。これらのその他の不飽和単量体は、単独であってももしくは２種類以上の混合物であってもよい。
【００１８】
該その他の不飽和単量体の中では、被塗物への密着性改善、向上および塗膜外観の向上の点で、ポリメタクリル酸メチルマクロマーやポリスチレンマクロマーが特に好適に使用される。この目的のためマクロモノマーは、アクリル樹脂（Ａ）に０．０１〜１０重量％、好ましくは０．５〜５重量％共重合されることが望ましい。マクロモノマーの共重合量が０．０１重量％未満では、共重合による効果発現がかんばしくない場合がある。また、マクロモノマーの共重合量が１０重量％を超える場合には、塗料の耐溶剤性がやや悪化したり、塗装作業性が悪くなる場合がある。
【００１９】
製造されるアクリル樹脂の数平均分子量（Ｍｎ）（ＧＰＣを使用し、標準ポリスチレン換算で求められる分子量）（ただし溶液重合の場合にのみ適用できる）は、２０００〜１０００００であり、好ましくは５０００〜５００００である。
【００２０】
さらに、本発明では、アクリル樹脂（Ａ）の溶解性パラメーター（ｓｐ値；本発明ではSmallの方法により算出）（参考文献：（１）「塗料用合成樹脂入門」、北岡協三著、ｐ２３−ｐ３１、高分子刊行会（１９８６）、（２）Ｐ．Ａ．Ｓｍａｌｌ；Ｊ．Ａｐｐｌ．Ｃｈｅｍ．，３，７１（１９５３））が８．２〜９．８、好ましくは８．３〜９．２、より好ましくは８．５〜９．０である。このとき、種々基材に対する密着性と耐溶剤性などのバランスがとれ、良好な外観を有する塗膜が得られる傾向にある。ｓｐ値が８．２未満の場合には、種々被塗物への密着性を同時に満足することが困難となる。特に、マグネシウム合金、アルミニウム合金、ステンレス、チタン合金等の金属、およびニッケルやクロム等によりメッキされた製品等の金属類に対する密着性がやや低下する傾向にある。また、ｓｐ値が９．８を超える場合には、ポリフェニレンスルフィド（ＰＰＳ）、アクリロニトリル−スチレン−ブタジエン樹脂（ＡＢＳ）、ポリカーボネート（ＰＣ）、ナイロン（ＮＹ）、アクリロニトリル−スチレン−ブタジエン樹脂（ＡＢＳ）／ポリカーボネート（ＰＣ）アロイ等のプラスチック類および該プラスチック類のガラス繊維および／または炭素繊維強化物に対する密着性がやや低下する。
【００２１】
ここで、本発明で適用したｓｐ値の算出例、これにより算出した代表的な（メタ）アクリル酸エステル単量体のｓｐ値を示す。
【００２２】
（１）溶解性パラメーターｓｐ値の算出方法例
ここでは、メタクリル酸メチル（比重０．９４４）につき算出例を示す。前記参考文献（１）「塗料用合成樹脂入門」、北岡協三著、ｐ２３−ｐ３１、高分子刊行会（１９８６）、表２−８、表２−９より、メタクリル酸メチルを構成する各結合のＦは、
0004793710.tif 000002
となる。したがって、溶解性パラメーターｓｐ＝０．９４４×９４７／１００＝８．９４となる。
【００２３】
（２）本計算法により求めた代表的な単量体のｓｐ値例
メタクリル酸メチル                        ９．４７
メタクリル酸ｎ−ブチル                    ８．４９
メタクリル酸                              ９．８２
メタクリル酸２−ヒドロキシエチル          ９．６２
メタクリル酸グリシジル                    ８．３０
アクリル酸ｎ−ブチル                      ８．６０
アクリル酸                              １０．４
アクリル酸２−ヒドロキシエチル          １０．０
スチレン                                  ７．４２
（３）共重合体のｓｐ値
本発明では、共重合体のｓｐ値を以下の式により算出した。すなわち、共重合体中の各単量体のモル分率Ｘｉ、各単量体の溶解性パラメーターｓｐｉから、下記式により共重合体のｓｐ値を算出した。
共重合体のｓｐ＝Σ（（ｓｐｉ）×（Ｘｉ）／１００）
一例を挙げれば、メタクリル酸メチル５０モル％、メタクリル酸ｎ−ブチル５０モル％の共重合体では、
0004793710.tif 000003
を得る。
【００２４】
一分子中に、アルコキシシラン基とイミダゾール基を有するイミダゾール化合物（Ｂ）としては、２−〔３−（３−トリメトキシシリルプロピルオキシ）−２−ヒドロキシ−プロピル〕イミダゾール、１−（３−トリメトキシシリルプロピル）イミダゾール、１−（３−トリエトキシシリルプロピル）イミダゾール、１−アセチル−２−（３−トリメトキシシリルプロピル）イミダゾール、２−（３−トリメトキシシリルプロピル）イミダゾール、およびこれらの加水分解物、縮合物（２量体、３量体、オリゴマー、ポリマー等）等が例示できる。該イミダゾール化合物（Ｂ）は単独でも、もしくは２種類以上の混合物であってもよい。
【００２５】
該イミダゾール化合物（Ｂ）は、アクリル樹脂（Ａ）に対して、０．００５〜５０重量％、好ましくは０．０１〜４０重量％、より好ましくは０．０５〜２０重量％配合されることが望ましい。該イミダゾール化合物（Ｂ）の配合量が０．００５重量％未満の場合には、塗料の硬化性が悪化する場合があり、耐水性、耐薬品性が低下する傾向にある。また、該イミダゾール化合物（Ｂ）の配合量が５０重量％を超える場合には、塗料の貯蔵安定性、ポットライフがやや悪くなり、塗装作業性が悪化する傾向にある。
【００２６】
該イミダゾール化合物（Ｂ）は、一分子中にアルコキシシラン基とイミダゾール基を併有するイミダゾール化合物である。一分子中にアルコキシシラン基とイミダゾール基を併有するイミダゾール化合物としては、例えば、２−〔３−（３−トリメトキシシリルプロピルオキシ）−２−ヒドロキシ−プロピル〕イミダゾール、１−（３−トリメトキシシリルプロピル）イミダゾール、１−（３−トリエトキシシリルプロピル）イミダゾール、１−アセチル−２−（３−トリメトキシシリルプロピル）イミダゾール、２−（３−トリメトキシシリルプロピル）イミダゾール、およびこれらの加水分解物、縮合物（２量体、３量体、オリゴマー、ポリマー等）等を例示することができ、例えば、特開平６−１７７５３５号公報や特開２０００−１５４３４９号公報等に例示されている方法で製造することができる。該一分子中にアルコキシシラン基とイミダゾール基を併有するイミダゾール化合物（Ｂ）は、単独でももしくは２種類以上の混合物であってもよい。
【００２７】
本発明において、該イミダゾール化合物（Ｂ）を使用するとき、被塗物への密着性、被塗物の防食性および塗料の硬化性が向上するばかりでなく、塗膜の耐候性、下地不良隠蔽性が改善される傾向にある。該イミダゾール化合物（Ｂ）は、アクリル樹脂（Ａ）に対して、０．００５〜５０重量％、好ましくは０．０１〜４０重量％、より好ましくは０．０５〜２０重量％配合されることが望ましい。該イミダゾール化合物（Ｂ）の配合量が０．００５重量％未満の場合には、塗料の硬化性が悪化する場合があり、耐水性と耐薬品性が低下する傾向にある。また、該イミダゾール化合物（Ｂ）の配合量が５０重量％を超える場合には、塗料の貯蔵安定性、ポットライフがやや悪くなり、塗装作業性が悪化する傾向にある。
【００２８】
該一分子中にアルコキシシラン基とイミダゾール基を併有するイミダゾール化合物（Ｂ）は、側鎖に水酸基およびエポキシ基を有するアクリル樹脂（Ａ）の水酸基およびエポキシ基と相互に補完しあい、塗料の主体がアクリル樹脂（Ａ）であるがために、優れた塗料の硬化性、被塗物への密着性、美麗な塗装外観およびきわめて良好な耐傷つき性、耐候性を与える。これらの優れた諸性能と効果は、塗料の主体がアクリル樹脂（Ａ）でなければとうてい到達し得ないものであり、一分子中にアルコキシシラン基とイミダゾール基を併有するイミダゾール化合物（Ｂ）が配合されることによりより強調され、向上する。
【００２９】
さらに、本発明では、これらの優れた諸性能は、一分子中にエポキシ基とアルコキシシラン基を有するシラン化合物（Ｃ）が配合されるとき、より確実、一段と優れたものとなる。特に、この優れた諸性能は、被塗物がマグネシウム合金、アルミニウム合金、ステンレス、チタン合金等の金属、およびニッケルやクロム等によりメッキされた製品等の難接着性金属類、および、ポリフェニレンスルフィド（ＰＰＳ）、アクリロニトリル−スチレン−ブタジエン樹脂（ＡＢＳ）、ポリカーボネート（ＰＣ）、ナイロン（ＮＹ）、アクリロニトリル−スチレン−ブタジエン樹脂（ＡＢＳ）／ポリカーボネート（ＰＣ）アロイ等のプラスチック類および該プラスチック類のガラス繊維および／または炭素繊維強化物であるとき顕著に発現される傾向にある。
【００３０】
本発明で用いられる一分子中にエポキシ基とアルコキシシラン基を有するシラン化合物（Ｃ）としては、β−（３，４−エポキシシクロヘキシル）エチルトリエトキシシラン、γ−グリシドキシプロピルトリメトキシシラン、γ−グリシドキシプロピルメチルジエトキシシラン、γ−グリシドキシプロピルトリエトキシシラン等を例示することができる。該一分子中にエポキシ基とアルコキシシラン基を有するシラン化合物（Ｃ）は、単独でももしくは２種類以上の混合物であってもよい。
【００３１】
該一分子中にエポキシ基とアルコキシシラン基を有するシラン化合物（Ｃ）は、塗料固形分中に０．０１〜９８重量％、好ましくは２〜８５重量％、より好ましくは５〜６５重量％配合されるのが望ましい。該シラン化合物（Ｃ）の配合量が０．０１重量％未満の場合には、被塗物、特に金属類への密着性がやや悪化する傾向がある。また、該シラン化合物（Ｃ）の配合量が９８重量％を超える場合には、塗料の乾燥、硬化性が悪化する場合があり、また塗装、乾燥する際に湿度の影響を受けやすくなり、密着性がばらつくことがある。
【００３２】
一分子中にエポキシ基とアルコキシシラン基を有するシラン化合物（Ｃ）は、アルコキシシラン基が被塗物との間で強固な相互関係を形成し（マグネシウム合金、アルミニウム合金の場合には、イオン結合または共有結合を形成するものと考えられる）、密着性、耐水性、耐食性および防錆性を向上させるだけでなく、エポキシ基が塗料基体との反応により塗膜中に化学結合により取り込まれ、被塗物と塗料が一体となるため、密着性、耐水性、耐食性および防錆性が一段と向上し、長期にわたり維持されるものと考えられる。
【００３３】
本発明の好ましい塗料形態の一つは、側鎖に水酸基およびエポキシ基を有するアクリル樹脂（Ａ）と、イミダゾール化合物（Ｂ）、および、必要であればさらにシラン化合物（Ｃ）を含有することである。これらが均一になるように混合できれば、どのような製造方法で作製してもよい。
【００３４】
また、本発明の塗料組成物には、さらに必要であれば、酸化チタン、炭酸カルシウム、雲母、アルミニウム、カーボンブラックなどの顔料類、トルエン、キシレン、酢酸エチル、酢酸ブチル、メチルアルコール、エチルアルコール、イソプロピルアルコール、ノルマルプロピルアルコール、ノルマルブチルアルコール、エチレングリコールモノエチルエーテル、エチレングリコールモノブチルエーテル、プロピレングリコールモノメチルエーテル、γ−ブチルラクトン、メチルイソブチルケトンなどの有機溶剤類、沈殿防止剤、レベリング剤、スリップ防止剤、消泡剤、防かび剤、防藻剤、防錆剤などの種々塗料添加剤、その他の塗料に配合される樹脂類、可塑剤、添加剤、酸化防止剤（フェノール系または燐酸系が好ましく使用できる）、光安定剤（塩基定数（ＰＫｂ）が８以上のヒンダードアミン系（ＨＡＬＳ）が好ましく使用できる）などを配合することができる。
【００３５】
本発明の塗料組成物の塗装方法としては、スプレー塗装、ロールコート塗装および静電塗装などの一般的な塗装方法を適用することができる。
【００３６】
本発明の塗料組成物が適用できる被塗物としては、マグネシウム合金、アルミニウム合金、ステンレス、チタン合金、鉄（含合金）、銅（含合金）等の金属、およびニッケルやクロム等によりメッキされた製品等の金属類、および、ポリフェニレンスルフィド（ＰＰＳ）、アクリロニトリル−スチレン−ブタジエン樹脂（ＡＢＳ）、ポリカーボネート（ＰＣ）、ナイロン（ＮＹ）、アクリロニトリル−スチレン−ブタジエン樹脂（ＡＢＳ）／ポリカーボネート（ＰＣ）アロイ等のプラスチック類および該プラスチック類のガラス繊維および／または炭素繊維強化物等を例示することができる。
【００３７】
本発明の塗料組成物が適用される塗装物品としては、携帯電話、ＰＣ（パソコン）、デジタルカメラ、ビデオカメラ等の情報処理機器に多用されている軽量、高強度の筐体を例示することができる。なかでも、携帯電話、モバイルパソコン、デジタルビデオカメラ等の移動型情報機器端末に使用される筐体、その他の部品が好適である。
【００３８】
以下に、実施例で本発明の実施態様を説明する。なお、特に断りがなければ、数値は重量％を表すものとする。
【００３９】
【実施例】
（参考例１）  トルエン（ＴＯＬ）／プロピレングリコールモノメチルエーテル（ＰＭ）（＝６０／４０）を溶剤とし、重合開始剤にα，α´−アゾビスイソブチロニトリル（ＡＩＢＮ）を用い、重合温度９０℃で、メタクリル酸メチル（ＭＭＡ）／アクリル酸ブチル（ＢＡ）／メタクリル酸２−ヒドロキシエチル（ＨＥＭＡ）／グリシジルメタクリレート（ＧＭＡ）（＝６０／１５／１５／１０）の組成を有するアクリル樹脂（Ａ−１）を製造した。得られたアクリル樹脂（Ａ−１）は、固形分５０％、水酸基価６４．７ｍｇＫＯＨ、エポキシ当量１４２０、数平均分子量（Ｍｎ）２２０００、ｓｐ８．９３であった。上記のアクリル樹脂（Ａ−１）に、２−メチルイミダゾール（ＭＩ）をアクリル樹脂（Ａ−１）の固形分１００重量部に対しＭＩを２重量部（２ＰＨＲ）配合し、実施例１の塗料組成物を製造した。さらに、これにイソプロパノール／アノン／ＰＭ／ＴＯＬ（＝３０／３０／２０／２０）からなる希釈溶剤（ＳＯＬ）を、フォードカップＮｏ．４での粘度が１５秒（２５℃）になるよう加え、均一になるよう混合し、塗装試験用の塗料１を作製した。
【００４０】
（実施例１）
参考例１で、不飽和単量体組成をＭＭＡ／ＨＥＭＡ／ＧＭＡ（＝７５／１５／１０）に変更したこと以外は、実施例１と同様にして、アクリル樹脂（Ａ−２）を製造した。得られたアクリル樹脂（Ａ−２）は、固形分４５％、水酸基価６４．７ｍｇＫＯＨ、エポキシ当量１４２０、Ｍｎ２３０００、ｓｐ８．９８であった。上記のアクリル樹脂（Ａ−２）に「ＩＡ−１００Ａ」（アルコキシシラン基とイミダゾール基を併有するイミダゾールシラン化合物、日鉱マテリアルズ（株）製）を０．５ＰＨＲ、「マーリン・マグナパール１１００」（パール顔料、The Mearl Corporation製）を８ＰＨＲ配合し、実施例２の塗料組成物を製造した。さらに、これに希釈溶剤（ＳＯＬ）を、フォードカップＮｏ．４での粘度が１５秒（２５℃）になるように加え、均一になるように混合し、塗装試験用の塗料２を作製した。
【００４１】
（実施例２）
実施例１のアクリル樹脂（Ａ−２）に「ＩＡ−１００Ａ」を、０．５ＰＨＲ、「ＳＨ−６０４０」（γ−グリシドキシプロピルトリメトキシシラン、東レ・ダウコーニングシリコーン（株）製）を２５ＰＨＲ、「マーリン・マグナパール１１００」を１５ＰＨＲ配合し、実施例２の塗料組成物を製造した。さらに、これに希釈溶剤（ＳＯＬ）を、フォードカップＮｏ．４での粘度が１５秒（２５℃）になるように加え、均一になるように混合し、塗装試験用の塗料３を作製した。
【００４２】
（実施例３）
参考例１で、不飽和単量体組成を、ＭＭＡ／ＨＥＭＡ／ＧＭＡ／「アロンマクロマーＡＡ−６」（ポリメタクリル酸メチルマクロモノマー、東亞合成化学工業（株）製）（＝７０／１５／１０／５）に変更したこと以外は、実施例１と同様にして、アクリル樹脂（Ａ−３）を製造した。得られたアクリル樹脂（Ａ−３）は、固形分４５％、水酸基価６４．７ｍｇＫＯＨ、エポキシ当量１４２０、Ｍｎ２３０００、ｓｐ８．９８であった。上記のアクリル樹脂（Ａ−３）に、「ＩＡ−１００Ａ」を０．５ＰＨＲ、「ＳＨ−６０４０」を２５ＰＨＲ、「マーリン・マグナパール１１００」を１５ＰＨＲ配合し、実施例３の塗料組成物を製造した。さらに、これに希釈溶剤（ＳＯＬ）を、フォードカップＮｏ．４での粘度が１５秒（２５℃）になるように加え、均一になるように混合し、塗装試験用の塗料４を作製した。
【００４３】
（比較例１）
参考例１で、不飽和単量体組成を、ＭＭＡ／ＢＡ／ＨＥＭＡ／ＧＭＡ／スチレン（＝１０／１５／１５／１０／５０）に変更したこと以外は、実施例１と同様にして、アクリル樹脂（Ａ−４）を製造した。得られたアクリル樹脂（Ａ−４）に、ＭＩを２ＰＨＲ配合し、比較例１の塗料組成物を製造した。さらに、これに希釈溶剤（ＳＯＬ）を、フォードカップＮｏ．４での粘度が１５秒（２５℃）になるように加え、均一になるように混合し、塗装試験用の塗料５を作製した。
【００４４】
（比較例２）
アクリル樹脂（Ａ−３）に、「ＳＨ−６０４０」を２５ＰＨＲ、「マーリン・マグナパール１１００」を１５ＰＨＲ配合し、比較例２の塗料組成物を製造した。さらに、これに希釈溶剤（ＳＯＬ）を、フォードカップＮｏ．４での粘度が１５秒（２５℃）になるように加え、均一になるように混合し、塗装試験用の塗料６を作製した。
【００４５】
上記の参考例、実施例および比較例で作製された各塗料を使用し、塗装試験を実施した。結果を表１に示す。評価は以下にしたがい実施した。
【００４６】
＜塗装および試験用塗板の作製＞
上記の参考例、実施例および比較例の各塗料を、(1)ＡＺ９１Ｄマグネシウム合金（ダイキャスト成形品）をバレル研磨したもの（Ｍｇ−１）、(2)ＡＺ９１Ｄマグネシウム合金（ダイキャスト成形品）をショットブラスト研磨したもの（Ｍｇ−２）、(3)「トレリナＡ６３０Ｔ３０」（炭素繊維強化ポリフェニレンスルフィド、東レ（株）製）（ＣＦ−ＰＰＳ）の各基材に塗膜厚が２５μｍとなるように塗布し、１００℃で２０分間焼付け乾燥した。これを試験用塗板とした。
【００４７】
＜塗板の評価＞
密着性：  ＪＩＳ  Ｋ  ５４００碁盤目法に従い実施した。１００／１００を合格（○）、１００／１００であるがカット部にやや剥離が見られるものも合格（△）、それ以外は不合格（×）とした。
【００４８】
耐水性：  塗板を５０℃温水中に７日間浸漬した後、室温で乾燥、塗膜外観変化と耐水性後の密着性を評価した。
【００４９】
塗膜外観：ふくれ、剥がれ等が見られず、初期と外観変化がないものを合格（○）とし、それ以外は不合格（×）とした。密着性：前記密着性試験にしたがい実施した。
【００５０】
塗膜硬度：ＪＩＳ  Ｋ  ５４００鉛筆硬度試験にしたがい実施した。表中には鉛筆硬度を記述した。本発明では２Ｈ以上を合格とした。
【００５１】
【表１】
0004793710.tif 000004
【００５２】
【発明の効果】
本発明の塗料組成物は、特定組成のアクリル樹脂（Ａ）に特定のイミダゾール基を有する化合物を配合したものであり、さらに必要に応じ特定のシラン化合物を配合することにより、種々基材、ことさら情報処理分野に適用される難接着性基材とされるマグネシウム合金、およびガラス繊維および／または炭素繊維で強化されたプラスチック等への密着性に優れ、かつ得られた塗膜の耐水性、耐傷つき性などが優れたものとなる。